АКУСТИЧЕСКИЕ ПОЛИМЕРНЫЕ ПРОМЕЖУТОЧНЫЕ СЛОИ, УСТОЙЧИВЫЕ К ФОРМИРОВАНИЮ ДЕФЕКТОВ

1. Полимерный промежуточный слой, включающий:
первый полимерный слой, содержащий пластифицированный поливинилбутираль, имеющий молекулярную массу меньше чем 140000 Дальтон;
второй полимерный слой, содержащий пластифицированный поливинилбутираль, имеющий молекулярную массу больше чем 140000 Дальтон;
третий полимерный слой, содержащий пластифицированный поливинилбутираль, имеющий молекулярную массу меньше чем 140000 Дальтон;
в котором упомянутый второй полимерный слой расположен между упомянутым первым полимерным слоем и упомянутым третьим полимерным слоем, образуя полимерный промежуточный слой, имеющий два наружных слоя и один внутренний слой.
2. Полимерный промежуточный слой по п. 1, в котором упомянутый первый полимерный слой и/или упомянутый третий полимерный слой имеет молекулярную массу меньше чем 130000 Дальтон.
3. Полимерный промежуточный слой по п. 1, в котором упомянутый первый полимерный слой и/или упомянутый третий полимерный слой имеет молекулярную массу меньше чем 120000 Дальтон.
4. Полимерный промежуточный слой по п. 1, в котором упомянутый первый полимерный слой и/или упомянутый третий полимерный слой имеет молекулярную массу меньше чем 110000 Дальтон.
5. Полимерный промежуточный слой по п. 1, в котором упомянутый первый полимерный слой и/или упомянутый третий полимерный слой имеет текучесть в диапазоне от приблизительно 0,19 мм до приблизительно 0,37 мм по результатам измерения DF135.
6. Полимерный промежуточный слой по п. 1, в котором упомянутый первый полимерный слой и/или упомянутый третий полимерный слой имеет шероховатость Rz тисненой поверхности после нагрева в пределах от приблизительно 25 мкм до
приблизительно 55 мкм.
7. Полимерный промежуточный слой по п. 5, в котором упомянутый первый полимерный слой и/или упомянутый третий полимерный слой имеет модуль релаксации напряжения G'(t) меньше чем приблизительно 100 Па.
8. Полимерный промежуточный слой по п. 1, в котором упомянутый первый полимерный слой и/или упомянутый третий полимерный слой имеет текучесть в диапазоне от приблизительно 0,19 мм до приблизительно 0,26 мм по результатам измерения DF135.
9. Полимерный промежуточный слой по п. 7, в котором каждый из упомянутого первого полимерного слоя и третьего полимерного слоя включает в себя от приблизительно 30 частей на сотню до приблизительно 60 частей на сотню общего содержания пластификатора.
10. Полимерный промежуточный слой, включающий:
первый полимерный слой, содержащий по меньшей мере один полимер, выбранный из группы, состоящей из поливинилбутираля, полиуретана и статистического сополимера этилена и винилацетата;
второй полимерный слой, содержащий по меньшей мере один полимер, выбранный из группы, состоящей из поливинилбутираля, полиуретана и статистического сополимера этилена и винилацетата; в котором упомянутый второй полимерный слой находится в контакте с упомянутым первым полимерным слоем; и
третий полимерный слой, содержащий по меньшей мере один полимер, выбранный из группы, состоящей из поливинилбутираля, полиуретана и статистического сополимера этилена и винилацетата; в котором упомянутый третий полимерный слой находится в контакте с упомянутым вторым полимерным слоем; и в котором упомянутый второй полимерный слой расположен между упомянутым первым полимерным слоем и упомянутым третьим полимерным слоем, образуя полимерный промежуточный слой, имеющий два наружных слоя и один внутренний слой; и
в котором каждый из упомянутых наружных слоев имеет текучесть от приблизительно 0,19 мм до приблизительно 0,37 мм по результатам измерения DF135.
11. Полимерный промежуточный слой по п. 10, в котором упомянутый первый полимерный слой и/или упомянутый второй полимерный слой и/или упомянутый третий слой содержит поливинилбутираль.
12. Полимерный промежуточный слой по п. 11, в котором каждый из упомянутых наружных слоев имеет текучесть от 0,19 мм до 0,26 мм по результатам измерения DF135.
13. Полимерный промежуточный слой по п. 10, в котором упомянутый первый полимерный слой и/или упомянутый третий полимерный слой имеет шероховатость Rz тисненой поверхности после нагрева в пределах от приблизительно 25 мкм до приблизительно 55 мкм.
14. Полимерный промежуточный слой по п. 12, в котором упомянутый первый полимерный слой и/или упомянутый третий полимерный слой имеет модуль релаксации напряжения G'(t) меньше чем приблизительно 100 Па.
15. Полимерный промежуточный слой по п. 14, в котором упомянутый первый полимерный слой и/или упомянутый третий полимерный слой имеет шероховатость Rz тисненой поверхности после нагрева в пределах от приблизительно 25 мкм до приблизительно 55 мкм.
16. Полимерный промежуточный слой по п. 15, в котором упомянутый второй полимерный слой содержит от приблизительно 9% мас. до приблизительно к 18% мас. остаточных гидроксильных групп, посчитанных как поливиниловый спирт.
17. Полимерный промежуточный слой, включающий:
первый полимерный слой, содержащий пластифицированный поливинилбутираль; второй полимерный слой, содержащий пластифицированный поливинилбутираль, находящийся в контакте с упомянутым первым полимерным слоем; и
третий полимерный слой, содержащий пластифицированный поливинилбутираль, находящийся в контакте с упомянутым вторым полимерным слоем; в котором упомянутый второй полимерный слой расположен между упомянутым первым полимерным слоем и упомянутым третьим полимерным слоем, создавая полимерный промежуточный слой, имеющий два наружных слоя и один внутренний слой; и
в котором по меньшей мере один наружный слой имеет модуль релаксации напряжения G'(t) меньше чем приблизительно 100 Па.
18. Полимерный промежуточный слой по п. 17, в котором упомянутый первый полимерный слой и/или упомянутый третий полимерный слой имеет текучесть в диапазоне от приблизительно 0,19 мм до приблизительно 0,26 мм по результатам измерения DF135.
19. Полимерный промежуточный слой по п. 17, в котором упомянутый первый полимерный слой и/или упомянутый третий полимерный слой включают в себя от приблизительно 30 частей на сотню до приблизительно 55 частей на сотню общего содержания пластификатора.
20. Полимерный промежуточный слой по п. 17, в котором упомянутый второй полимерный слой содержит от приблизительно 9% мас. до приблизительно к 18% мас. остаточных гидроксильных групп, посчитанных как поливиниловый спирт.